(57)【要約】  白金触媒の代替材料として有用な高い酸素還元能を有する金属酸化物電極触媒を提供すること。  本発明の金属酸化物電極触媒は、金属化合物（Ｘ）を酸素含有雰囲気下で熱処理して得られる金属酸化物（Ｙ）からなる電極触媒であって、前記金属化合物（Ｘ）の金属の価数が前記金属酸化物（Ｙ）の金属の価数よりも小さいことを特徴とする。
2009017011.tif 000002
【特許請求の範囲】
【請求項１】
金属化合物（Ｘ）を酸素含有雰囲気下で熱処理して得られる金属酸化物（Ｙ）からなる電極触媒であって、
前記金属化合物（Ｘ）の金属の価数が前記金属酸化物（Ｙ）の金属の価数よりも小さいことを特徴とする金属酸化物電極触媒。
【請求項２】
前記金属酸化物（Ｙ）を構成する金属元素が、ニオブ、チタン、タンタルおよびジルコニウムからなる群より選ばれた一種の金属元素であることを特徴とする請求項１に記載の金属酸化物電極触媒。
【請求項３】
前記金属酸化物（Ｙ）を構成する金属元素が、ニオブまたはチタンであることを特徴とする請求項１に記載の金属酸化物電極触媒。
【請求項４】
前記金属化合物（Ｘ）が、金属酸化物であることを特徴とする請求項１〜３のいずれかに記載の金属酸化物電極触媒。
【請求項５】
前記金属化合物（Ｘ）が二酸化ニオブ（ＮｂＯ2）であり、前記金属酸化物（Ｙ）が五酸化ニオブ（Ｎｂ2Ｏ5）であることを特徴とする請求項１〜４のいずれかに記載の金属酸化物電極触媒。
【請求項６】
前記金属酸化物（Ｙ）が斜方晶、単斜晶または立方晶の五酸化ニオブ（Ｎｂ2Ｏ5）であることを特徴とする請求項１〜５のいずれかに記載の金属酸化物電極触媒。
【請求項７】
前記金属化合物（Ｘ）が三酸化二チタン（Ｔｉ2Ｏ3）であり、前記金属酸化物（Ｙ）が酸化チタン（ＴｉＯ2）であることを特徴とする請求項１〜４のいずれかに記載の金属酸化物電極触媒。
【請求項８】
前記金属酸化物（Ｙ）がルチル型の酸化チタン（ＴｉＯ2）であることを特徴とする請求項１、２、３、４または７に記載の金属酸化物電極触媒。
【請求項９】
粉末であることを特徴とする請求項１〜８のいずれかに記載の金属酸化物電極触媒。
【請求項１０】
ＢＥＴ比表面積が、０．１〜１００ｍ2／ｇの範囲であることを特徴とする請求項１〜９のいずれかに記載の金属酸化物電極触媒。
【請求項１１】
ＢＥＴ比表面積が、金属化合物（Ｘ）の粉末のＢＥＴ比表面積よりも大きいことを特徴とする請求項１〜１０のいずれかに記載の金属酸化物電極触媒。
【請求項１２】
イオン化ポテンシャルが、４．９〜５．５ｅＶの範囲であることを特徴とする請求項１〜１１のいずれかに記載の金属酸化物電極触媒。
【請求項１３】
請求項１〜１２のいずれかに記載の金属酸化物電極触媒を含むことを特徴とする触媒層。
【請求項１４】
さらに電子伝導性粒子を含むことを特徴とする請求項１３に記載の触媒層。
【請求項１５】
カソードとアノードと前記カソードおよび前記アノードの間に配置された電解質膜とを有する膜電極接合体であって、前記カソードが請求項１３または１４に記載の触媒層を有することを特徴とする膜電極接合体。
【請求項１６】
請求項１５に記載の膜電極接合体を備えることを特徴とする燃料電池。
【請求項１７】
固体高分子型燃料電池であることを特徴とする請求項１６に記載の燃料電池。
【請求項１８】
金属化合物（Ｘ）を酸素含有雰囲気下で熱処理して金属酸化物（Ｙ）を得る工程を含むことを特徴とする請求項１〜１２のいずれかに記載の金属酸化物電極触媒の製造方法。
【請求項１９】
前記熱処理の温度が４００〜１２００℃の範囲であることを特徴とする請求項１８に記載の金属酸化物電極触媒の製造方法。
【請求項２０】
前記金属酸化物（Ｙ）を解砕する工程をさらに含むことを特徴とする請求項１８または１９に記載の金属酸化物電極触媒の製造方法。
【発明の詳細な説明】
【技術分野】
【０００１】
本発明は、金属酸化物電極触媒およびその用途、ならびに金属酸化物電極触媒の製造方法に関する。
【背景技術】
【０００２】
従来、燃料電池のカソード（空気極）表面や、アノード（燃料極）表面には、電極用の触媒（以下「電極触媒」とも記す。）を含む層（以下「電極触媒層」とも記す。）が設けられていた。【０００３】
この電極触媒として、高い電位で安定であり、触媒能が高い白金触媒が用いられてきた。しかし、白金は価格が高く、また資源量が限られていることから、代替可能な触媒の開発が求められていた。【０００４】
白金触媒に代わるカソードに用いる電極触媒として、金属酸化物電極触媒が近年着目されている。金属酸化物は、一般に酸性電解質中や高電位で腐食せず、安定である。また、金属酸化物を用いて電極表面に電極触媒の層を形成することにより、電極自体が安定に存在できる。【０００５】
たとえば特許文献１（特開２００４−９５２６３号公報）では、金属酸化物を用いた電極触媒として、ＷＯ3、ＴｉＯ2、ＺｒＯ2、ＰｔＯ、Ｓｂ2Ｏ4もしくはＳｂ2Ｏ3を含む燃料電池用触媒が提案されている。しかし、該燃料電池用触媒は、白金を併用することを想定しており、未だ改善の余地があった。【０００６】
また、特許文献２（特開２００５―６３６７７号公報）では、酸化ルテニウム、酸化チタン、酸化バナジウム、酸化マンガン、酸化コバルト、酸化ニッケルもしくは酸化タングステンを電極触媒として用いた燃料電池が提案されている。しかし、これらの金属酸化物を用いた電極触媒には、酸素還元能が低いという問題点があった。
【特許文献１】特開２００４−９５２６３号公報
【特許文献２】特開２００５―６３６７７号公報
【発明の開示】
【発明が解決しようとする課題】
【０００７】
本発明はこのような従来技術における問題点の解決を課題としており、本発明の目的は、高い酸素還元能を有する金属酸化物電極触媒およびその用途、ならびに金属酸化物電極触媒の製造方法を提供することにある。
【課題を解決するための手段】
【０００８】
本発明者らは、上記従来技術の問題点を解決すべく鋭意検討した結果、特定の製造方法により得られた金属酸化物からなる電極触媒が高い酸素還元能を有することを見出し、本発明を完成するに至った。【０００９】
本発明は、たとえば以下の（１）〜（２０）に関する。【００１０】
（１）
金属化合物（Ｘ）を酸素含有雰囲気下で熱処理して得られる金属酸化物（Ｙ）からなる電極触媒であって、
前記金属化合物（Ｘ）の金属の価数が前記金属酸化物（Ｙ）の金属の価数よりも小さいことを特徴とする金属酸化物電極触媒。【００１１】
（２）
前記金属酸化物（Ｙ）を構成する金属元素が、ニオブ、チタン、タンタルおよびジルコニウムからなる群より選ばれた一種の金属元素であることを特徴とする（１）に記載の金属酸化物電極触媒。【００１２】
（３）
前記金属酸化物（Ｙ）を構成する金属元素が、ニオブまたはチタンであることを特徴とする（１）に記載の金属酸化物電極触媒。【００１３】
（４）
前記金属化合物（Ｘ）が、金属酸化物であることを特徴とする（１）〜（３）のいずれかに記載の金属酸化物電極触媒。【００１４】
（５）
前記金属化合物（Ｘ）が二酸化ニオブ（ＮｂＯ2）であり、前記金属酸化物（Ｙ）が五酸化ニオブ（Ｎｂ2Ｏ5）であることを特徴とする（１）〜（４）のいずれかに記載の金属酸化物電極触媒。【００１５】
（６）
前記金属酸化物（Ｙ）が斜方晶、単斜晶または立方晶の五酸化ニオブ（Ｎｂ2Ｏ5）であることを特徴とする（１）〜（５）のいずれかに記載の金属酸化物電極触媒。【００１６】
（７）
前記金属化合物（Ｘ）が三酸化二チタン（Ｔｉ2Ｏ3）であり、前記金属酸化物（Ｙ）が酸化チタン（ＴｉＯ2）であることを特徴とする（１）〜（４）のいずれかに記載の金属酸化物電極触媒。【００１７】
（８）
前記金属酸化物（Ｙ）がルチル型の酸化チタン（ＴｉＯ2）であることを特徴とする（１）、（２）、（３）、（４）または（７）に記載の金属酸化物電極触媒。【００１８】
（９）
粉末であることを特徴とする（１）〜（８）のいずれかに記載の金属酸化物電極触媒。【００１９】
（１０）
ＢＥＴ比表面積が、０．１〜１００ｍ2／ｇの範囲であることを特徴とする（１）〜（９）のいずれかに記載の金属酸化物電極触媒。【００２０】
（１１）
ＢＥＴ比表面積が、金属化合物（Ｘ）の粉末のＢＥＴ比表面積よりも大きいことを特徴とする（１）〜（１０）のいずれかに記載の金属酸化物電極触媒。【００２１】
（１２）
イオン化ポテンシャルが、４．９〜５．５ｅＶの範囲であることを特徴とする（１）〜（１１）のいずれかに記載の金属酸化物電極触媒。【００２２】
（１３）
（１）〜（１２）のいずれかに記載の金属酸化物電極触媒を含むことを特徴とする触媒層。【００２３】
（１４）
さらに電子伝導性粒子を含むことを特徴とする（１３）に記載の触媒層。【００２４】
（１５）
カソードとアノードと前記カソードおよび前記アノードの間に配置された電解質膜とを有する膜電極接合体であって、前記カソードが（１３）または（１４）に記載の触媒層を有することを特徴とする膜電極接合体。【００２５】
（１６）
（１５）に記載の膜電極接合体を備えることを特徴とする燃料電池。【００２６】
（１７）
固体高分子型燃料電池であることを特徴とする（１６）に記載の燃料電池。【００２７】
（１８）
金属化合物（Ｘ）を酸素含有雰囲気下で熱処理して金属酸化物（Ｙ）を得る工程を含むことを特徴とする（１）〜（１２）のいずれかに記載の金属酸化物電極触媒の製造方法。【００２８】
（１９）
前記熱処理の温度が４００〜１２００℃の範囲であることを特徴とする（１８）に記載の金属酸化物電極触媒の製造方法。【００２９】
（２０）
前記金属酸化物（Ｙ）を解砕する工程をさらに含むことを特徴とする（１８）または（１９）に記載の金属酸化物電極触媒の製造方法。
【発明の効果】
【００３０】
本発明の金属酸化物電極触媒は高い酸素還元能を有し、酸性電解質中において高電位条件であっても腐蝕し難く安定である。
【図面の簡単な説明】
【００３１】
【図１】実施例１の燃料電池用電極（１）の酸素還元能を評価したグラフである。
【図２】実施例１の電極触媒（１）のＸＲＤスペクトルである。
【図３】実施例２の燃料電池用電極（２）の酸素還元能を評価したグラフである。
【図４】実施例２の電極触媒（２）のＸＲＤスペクトルである。
【図５】実施例３の燃料電池用電極（３）の酸素還元能を評価したグラフである。
【図６】実施例３の電極触媒（３）のＸＲＤスペクトルである。
【図７】比較例１の燃料電池用電極の酸素還元能を評価したグラフである。
【図８】比較例１の電極触媒のＸＲＤスペクトルである。
【図９】比較例２の燃料電池用電極の酸素還元能を評価したグラフである。
【図１０】比較例２の電極触媒のＸＲＤスペクトルである。
【図１１】比較例３の燃料電池用電極の酸素還元能を評価したグラフである。
【図１２】比較例３の電極触媒のＸＲＤスペクトルである。
【図１３】実施例４の燃料電池用電極（４）の酸素還元能を評価したグラフである。
【図１４】実施例４の電極触媒（４）のＸＲＤスペクトルである。
【図１５】実施例５の燃料電池用電極（５）の酸素還元能を評価したグラフである。
【図１６】実施例５の電極触媒（５）のＸＲＤスペクトルである。
【図１７】比較例４の燃料電池用電極の酸素還元能を評価したグラフである。
【図１８】比較例４の電極触媒のＸＲＤスペクトルである。
【図１９】比較例５の燃料電池用電極の酸素還元能を評価したグラフである。
【図２０】比較例５の電極触媒のＸＲＤスペクトルである。
【図２１】比較例６の燃料電池用電極の酸素還元能を評価したグラフである。
【図２２】比較例６の電極触媒のＸＲＤスペクトルである。
【図２３】比較例７の燃料電池用電極の酸素還元能を評価したグラフである。
【図２４】比較例７の電極触媒のＸＲＤスペクトルである。
【図２５】実施例１の電極触媒（１）のイオン化ポテンシャルを測定した図である。
【発明を実施するための最良の形態】
【００３２】
［金属酸化物電極触媒］
本発明の金属酸化物電極触媒は、金属化合物（Ｘ）を酸素含有雰囲気下で熱処理して得られる金属酸化物（Ｙ）からなる電極触媒であって、前記金属化合物（Ｘ）の金属の価数が前記金属酸化物（Ｙ）の金属の価数よりも小さいことを特徴としている。【００３３】
金属酸化物（Ｙ）を構成する金属元素としては、触媒能を発現しやすい遷移金属が好ましい。遷移金属の中でも酸性溶液中で電気化学的に安定な、周期律表第IVａ族、Vａ族の遷移金属元素がさらに好ましく、ニオブ、チタン、タンタルおよびジルコニウムからなる群より選ばれた一種の遷移金属元素がより好ましい。原料が入手しやすい点でニオブまたはチタンが特に好ましい。【００３４】
金属化合物（Ｘ）は、金属元素１種と金属元素以外の元素１種以上とからなる化合物である。金属化合物（Ｘ）としては例えば、金属酸化物、カルボン酸などの金属塩、アセチルアセトンなどの金属錯体等が挙げられ、安価で、熱処理の際の酸素濃度や熱処理温度の適応範囲が広く製造しやすい点で金属酸化物が好ましい。具体例としては、一酸化ニオブ（ＮｂＯ）、二酸化ニオブ（ＮｂＯ2）、五酸化三ニオブ（Ｎｂ3Ｏ5）、三酸化チタン（Ｔｉ2Ｏ3）、一酸化チタン（ＴｉＯ）等が挙げられ、二酸化ニオブ（ＮｂＯ2）、三酸化チタン（Ｔｉ2Ｏ3）が好ましい。【００３５】
金属酸化物（Ｙ）としては、金属化合物（Ｘ）としての二酸化ニオブ（ＮｂＯ2）を酸素含有雰囲気下で熱処理して得られる五酸化ニオブ（Ｎｂ2Ｏ5）や、金属化合物（Ｘ）としての三酸化二チタン（Ｔｉ2Ｏ3）を酸素含有雰囲気下で熱処理して得られる二酸化チタン（ＴｉＯ2）などが挙げられる。【００３６】
金属化合物（Ｘ）は通常粉末のものが用いられる。粉末の金属化合物（Ｘ）を酸素含有雰囲気下で熱処理すると、粉末の金属酸化物（Ｙ）が得られる。【００３７】
前記五酸化ニオブ（Ｎｂ2Ｏ5）は斜方晶、単斜晶または立方晶であることが、高活性な結晶面を形成できる点で好ましい。また、前記二酸化チタン（ＴｉＯ2）はルチル体であることが、高活性な結晶面を形成できる点で好ましい。【００３８】
本発明の金属酸化物電極触媒が高い酸素還元能を有する理由は明らかではないが、本発明者らは、この理由の一つを以下のように推定している。【００３９】
金属酸化物電極触媒が、高い酸素還元能を示すためには、触媒の表面に適度な酸素欠陥を有することが必要と考えられる。しかし、一般に製造される金属酸化物、たとえば試薬ベースの金属酸化物の表面には、酸素還元能が高くなるような適度な欠陥を有していないと考えられる。一方、特定の製造方法で得られた金属酸化物（Ｙ）からなる本発明の金属酸化物電極触媒の表面には、酸素還元能が高くなるような適度な欠陥を有すると推定している。【００４０】
前記特定の製造方法とは、金属化合物（Ｘ）を酸素含有雰囲気下で熱処理して金属酸化物（Ｙ）を製造する方法であり、金属酸化物（Ｙ）の金属の価数が前記金属化合物（Ｘ）の金属の価数よりも大きいことを特徴としている。【００４１】
本発明者らは、該金属の価数の変化を伴う製造方法によって得られた金属酸化物（Ｙ）の表面には、適度な欠陥が生じており、該金属酸化物（Ｙ）からなる金属酸化物電極触媒は高い酸素還元能を有すると推定している。【００４２】
（熱処理）
前記金属酸化物（Ｙ）は前記金属化合物（Ｘ）を酸素含有雰囲気下で熱処理して得られる。この熱処理により、得られる金属酸化物（Ｙ）の金属の価数は、金属化合物（Ｘ）の金属の価数よりも大きくなる。【００４３】
上記金属化合物（Ｘ）を酸素含有雰囲気下で熱処理すると、通常、金属化合物（Ｘ）中の金属原子と他の原子との間の結合が切れ、金属原子と酸素原子とが結合する。金属原子と酸素原子との結合が一部なされない場合には、この熱処理により得られた金属酸化物（Ｙ）には、酸素欠陥が形成される。本発明において、この酸素欠陥の作用により、金属酸化物（Ｙ）からなる金属酸化物電極触媒は、高い酸素還元能を持つようになると、本発明者らは推定している。【００４４】
なお、金属元素１種と金属元素以外の元素１種以上とからなる化合物から金属酸化物を得る場合の従来の一般的な製造方法では、得られた金属酸化物とその原料の金属化合物との間で金属元素の価数は変化しない。【００４５】
例えば、五酸化ニオブの製造方法としては、ニオブ酸を強熱し、もしくはニオブ塩溶液を硫酸で処理して得られる白色物を強熱して五酸化ニオブを得る製造方法や、ニオブを強熱して五酸化ニオブを得る製造方法が挙げられる（化学大辞典編集委員会編集、「化学大辞典３」、縮刷版第３０刷発行、共立出版株式会社、１９８７年２月１５日、ｐ９２９参照）。【００４６】
二酸化チタンの製造方法としては、チタン（４価）塩水溶液からチタンの水酸化物を沈殿分離し、強熱して二酸化チタンを得る製造方法が挙げられる。さらに、４価のチタンのハロゲン化物を水蒸気、二酸化炭素とともに赤熱管中に通じさせ、イタチタン石型の二酸化チタンを得る製造方法も挙げられる（化学大辞典編集委員会編集、「化学大辞典３」、縮刷版第３０刷発行、共立出版株式会社、１９８７年２月１５日、ｐ９２１参照）。【００４７】
このような、従来の一般的な製造方法で得られた金属酸化物は、電極触媒として高い酸素還元能を示さない。【００４８】
熱処理は、焼成装置を使って行うことが好ましい。【００４９】
焼成装置としては、炉内温度を精密に制御できるため、電気炉が好ましい。【００５０】
熱処理は、金属化合物（Ｘ）から金属酸化物（Ｙ）が得られるような、酸化雰囲気で熱処理する条件であればよく、熱処理温度、熱処理時間、酸素濃度は、金属化合物（Ｘ）と金属酸化物（Ｙ）の種類により異なる。【００５１】
また、熱処理の際に必要な酸素量は金属化合物（Ｘ）の種類や、金属酸化物（Ｙ）の種類によって異なるが、通常は、金属化合物（Ｘ）として金属酸化物を用いた場合には、金属化合物（Ｘ）として金属酸化物以外の金属化合物を用いた場合よりも必要な酸素量が少ない。これは、金属化合物（Ｘ）として例えば、金属錯体を用いた場合には金属酸化物（Ｙ）を得る過程で配位子が酸素と置き換わる必要があるためである。【００５２】
熱処理の際の酸素濃度は、上記必要な酸素量が存在していれば特に限定は無く、熱処理は一般に大気中で行うことができる。【００５３】
また、炉内の雰囲気を制御することにより、反応速度をコントロールすることができる。たとえば、窒素、アルゴン等の不活性ガスを炉内に流し、炉内の雰囲気を制御しながら焼成することにより、反応速度をコントロールすることができる。真空炉においては、必要な酸素量まで減圧後、その減圧を維持して焼成する。【００５４】
熱処理温度と熱処理時間は、金属化合物（Ｘ）が酸素と反応して金属酸化物（Ｙ）が得られるのに必要なエネルギー量により異なる。熱処理温度が低く熱処理時間が短いと、必要なエネルギー量に達せず、金属酸化物（Ｙ）が得られない。熱処理温度が高く熱処理時間が長過ぎると、得られる金属酸化物（Ｙ）が粒成長し、結果として金属酸化物（Ｙ）からなる金属酸化物電極触媒のＢＥＴ比表面積が小さくなる傾向がある。【００５５】
そのため、上記熱処理の最高到達温度は４００〜１２００℃の範囲であることが好ましい。また、熱処理時間は、金属化合物（Ｘ）と金属酸化物（Ｙ）の種類や熱処理温度、酸素濃度により適宜時間を決定することができるが、通常は、１０分〜５時間である。なお、熱処理時間は、昇温および降温の時間を含める。【００５６】
前記金属酸化物電極触媒は、粉末であることが好ましい。粉末であると、触媒面積が大きく、触媒能に優れるため好ましい。【００５７】
また、上記熱処理により得られた金属酸化物（Ｙ）は、解砕することが好ましい。解砕することにより、金属酸化物電極触媒をより微細な粉末にすることができ、金属酸化物電極触媒を含む触媒層中に金属酸化物電極触媒を好適に分散することができる。【００５８】
金属酸化物（Ｙ）を解砕する方法としては、例えば、ロール転動ミル、ボールミル、媒体撹拌ミル、気流粉砕機、乳鉢、槽解機により解砕する方法が挙げられる。金属酸化物（Ｙ）をより微粒とすることができる点では、気流粉砕機による解砕が好ましく、少量処理が容易となる点では、乳鉢による解砕が好ましい。【００５９】
本発明の金属酸化物電極触媒のＢＥＴ比表面積は、好ましくは０．１〜１００ｍ2／ｇであり、より好ましくは０．２〜１０ｍ2／ｇである。前記範囲内では触媒能が高く好ましい。【００６０】
なお、本発明におけるＢＥＴ比表面積の値は、市販のＢＥＴ測定装置で測定可能であり、たとえば、島津製作所株式会社製  マイクロメリティクス  ジェミニ２３６０を用いて測定することができる。【００６１】
本発明の金属酸化物電極触媒は、触媒能を高めるため、粉末であることが好ましい。【００６２】
前記金属酸化物電極触媒の粉末の粒径は、ＢＥＴ法で求めた比表面積を、粉末を球形に換算して、下記式（１）より求めることができる。【００６３】
Ｄ＝６／ρＳ・・・（１）
金属酸化物電極触媒の粉末の粒径：Ｄ（μｍ）
金属酸化物電極触媒の粉末の比重：ρ（ｇ／ｃｍ3）
金属酸化物電極触媒の粉末のＢＥＴ比表面積：Ｓ（ｍ2／ｇ）
また、本発明の金属酸化物電極触媒のＢＥＴ比表面積は、原料として用いられた金属化合物（Ｘ）のＢＥＴ比表面積よりも大きいことが、触媒能を高くする点で好ましい。【００６４】
金属酸化物（Ｙ）からなる金属酸化物電極触媒のＢＥＴ比表面積が金属化合物（Ｘ）のＢＥＴ比表面積より大きくなる場合には、触媒面積が大きくなるため、該金属酸化物（Ｙ）からなる金属酸化物電極触媒は高い酸素還元能を示すようになると推定される。【００６５】
金属酸化物（Ｙ）からなる金属酸化物電極触媒のＢＥＴ比表面積を原料として用いられた金属化合物（Ｘ）のＢＥＴ比表面積よりも大きくするためには、熱処理時間および熱処理温度を、金属化合物（Ｘ）と金属酸化物（Ｙ）の種類により適宜決定することができる。たとえば、二酸化ニオブ（ＮｂＯ2）から五酸化ニオブ（Ｎｂ2Ｏ5）を得る場合には、熱処理時間は１０分から５時間、熱処理温度は８００〜１０００℃が好ましい。【００６６】
また、本発明の金属酸化物電極触媒のイオン化ポテンシャルは、好ましくは４．９〜５．５ｅＶの範囲であり、より好ましくは５．０〜５．４ｅＶの範囲であり、さらに好ましくは５．１〜５．３ｅＶの範囲である。前記金属酸化物電極触媒のイオン化ポテンシャルが前記範囲内であると、金属酸化物電極触媒は高い酸素還元能を有する。詳細は不明であるが、前記範囲内のイオン化ポテンシャルを有する金属酸化物電極触媒は、該電極触媒を形成する金属酸化物の電子状態が酸素還元に好適な状態となるため、高い酸素還元能を有すると、本発明者らは、推定している。【００６７】
なお、本発明において、イオン化ポテンシャルは、後述する実施例における測定方法により得られた値である。【００６８】
本発明の金属酸化物電極触媒の、下記測定法（Ａ）に従って測定される酸素還元開始電位は、可逆水素電極を基準として、好ましくは０．４Ｖ（ｖｓ．ＮＨＥ）以上である。【００６９】
〔測定法（Ａ）：
電子伝導性粒子であるカーボンに分散させた電極触媒が１重量％になるように溶剤中に入れ、超音波で撹拌し懸濁液を得る。なお、カーボンとしては、カーボンブラック（比表面積：１００〜３００ｍ2／ｇ）（例えばキャボット社製  ＸＣ−７２）を用い、電極触媒とカーボンとが重量比で９５：５になるように分散させる。また、溶剤としては、イソプロピルアルコール：水（重量比）＝２：１を用いる。【００７０】
前記懸濁液を超音波をかけながら３０μｌを採取し、すばやくグラッシーカーボン電極（直径：５．２ｍｍ）上に滴下する。【００７１】
滴下後、１２０℃で１時間乾燥する。乾燥することにより電極触媒を含む層が、グラッシーカーボン電極上に形成される。【００７２】
次いでナフィオン（デュポン社  ５％ナフィオン溶液（ＤＥ５２１））を純水で１０倍に希釈したものを、さらに１０μｌ滴下する。これを、１２０℃で１時間乾燥する。【００７３】
このようにして、得られた電極を用いて、酸素雰囲気および窒素雰囲気で、０．５ｍｏｌ／ｄｍ3の硫酸溶液中、３０℃の温度で、同濃度の硫酸溶液中での可逆水素電極を参照電極とし、５ｍＶ／秒の電位走査速度で分極することにより電流−電位曲線を測定した際の、酸素雰囲気での還元電流と窒素雰囲気での還元電流とに０．２μＡ／ｃｍ2以上の差が現れ始める電位を酸素還元開始電位とする。〕
上記酸素還元開始電位が０．７Ｖ（ｖｓ．ＮＨＥ）未満であると、前記金属酸化物電極触媒を燃料電池のカソード用の電極触媒として用いた際に過酸化水素が発生することがある。また酸素還元開始電位は０．８５Ｖ（ｖｓ．ＮＨＥ）以上であることが、好適に酸素を還元するために好ましい。また、酸素還元開始電位は高い程好ましく、特に上限は無いが、理論値の１．２３Ｖ（ｖｓ．ＮＨＥ）である。【００７４】
上述のとおり、熱処理時間、熱処理温度を好適範囲に制御すると、酸素還元開始電位を高めることができる。【００７５】
本発明の金属酸化物電極触媒を用いて形成された電極は酸性電解質中において可逆水素電極電位に対して０．４Ｖ（ｖｓ．ＮＨＥ）以上の電位で使用されることが好ましく、電位の上限は、電極の安定性により決まり、酸素が発生する電位のおよそ１．２３Ｖ（ｖｓ．ＮＨＥ）まで使用可能である。【００７６】
この電位が０．４Ｖ（ｖｓ．ＮＨＥ）未満の場合、金属酸化物の安定性という観点では全く問題はないが、酸素を好適に還元することができず、燃料電池用電極としての有用性は乏しい。【００７７】
［金属酸化物電極触媒の製造方法］
本発明の金属酸化物電極触媒の製造方法は、前記金属酸化物電極触媒を製造するための方法であり、金属化合物（Ｘ）を酸素含有雰囲気下で熱処理し、金属酸化物（Ｙ）を得る工程を含むことを特徴としている。【００７８】
前記熱処理の温度が４００〜１２００℃の範囲であることが好ましい。【００７９】
また、前記金属酸化物電極触媒の製造方法は、好ましくは、前記金属酸化物（Ｙ）を解砕する工程をさらに含んでもよい。【００８０】
金属化合物（Ｘ）、金属酸化物（Ｙ）、熱処理条件等の詳細は、上述したとおりである。【００８１】
［触媒層］
本発明の触媒層は、前記金属酸化物電極触媒を含むことを特徴としている。  本発明の触媒層には、さらに電子伝導性粒子を含むことが好ましい。前記金属酸化物電極触媒を含む触媒層にさらに電子伝導性粒子を含むと還元電流を高めることができる。電子伝導性粒子は、前記金属酸化物電極触媒に、電気化学的反応を誘起させるための電気的接点を生じさせるため、還元電流を高めることができる。【００８２】
前記電子伝導性粒子は通常、金属酸化物電極触媒の担体として用いられる。【００８３】
電子伝導性粒子としては、炭素、導電性高分子、導電性セラミクス、金属または酸化タングステンもしくは酸化イリジウムなどの導電性無機酸化物が挙げられ、それらを単独または組み合わせて用いることができる。特に、炭素は比表面積が大きいため、炭素単独または炭素とその他の電子伝導性粒子との混合物が好ましい。金属酸化物電極触媒と、炭素とを含む触媒層は、還元電流をより高めることができる。【００８４】
炭素としては、カーボンブラック、グラファイト、黒鉛、活性炭、カーボンナノチューブ、カーボンナノファイバー、カーボンナノホーン、フラーレンなどが使用できる。カーボンの粒径は、小さすぎると電子伝導パスが形成されにくくなり、また大きすぎると触媒層のガス拡散性が低下したり、触媒の利用率が低下する傾向があるため、１０〜１０００ｎｍの範囲であることが好ましく、１０〜１００ｎｍの範囲であることがよりに好ましい。【００８５】
導電性高分子としては特に限定は無いが、例えばポリアセチレン、ポリ−ｐ−フェニレン、ポリアニリン、ポリアルキルアニリン、ポリピロール、ポリチオフェン、ポリインドール、ポリ−１，５−ジアミノアントラキノン、ポリアミノジフェニル、ポリ（ｏ−フェニレンジアミン）、ポリ（キノリニウム）塩、ポリピリジン、ポリキノキサリン、ポリフェニルキノキサリン等が挙げられる。これらの中でも、ポリピロール、ポリアニリン、ポリチオフェンが好ましく、ポリピロールがより好ましい。【００８６】
電子伝導性粒子が炭素の場合、前記金属酸化物電極触媒と炭素との重量比（金属酸化物電極触媒：電子伝導性粒子）は、好ましくは８０：２０〜１０００：１である。【００８７】
また、本発明の触媒層には通常、さらに電解質として高分子電解質または前記導電性高分子などを含む。【００８８】
高分子電解質としては、触媒層において一般的に用いられているものであれば特に限定されない。具体的には、スルホン酸基を有するパーフルオロカーボン重合体（例えば、ナフィオン（デュポン社  ５％ナフィオン溶液（ＤＥ５２１）など）)、スルホン酸基を有する炭化水素系高分子化合物、リン酸などの無機酸をドープさせた高分子化合物、一部がプロトン伝導性の官能基で置換された有機／無機ハイブリッドポリマー、高分子マトリックスにリン酸溶液や硫酸溶液を含浸させたプロトン伝導体などが挙げられる。これらの中でも、ナフィオン（デュポン社  ５％ナフィオン溶液（ＤＥ５２１））が好ましい。【００８９】
導電性高分子としては特に限定は無いが、例えばポリアセチレン、ポリ−ｐ−フェニレン、ポリアニリン、ポリアルキルアニリン、ポリピロール、ポリチオフェン、ポリインドール、ポリ−１，５−ジアミノアントラキノン、ポリアミノジフェニル、ポリ（ｏ−フェニレンジアミン）、ポリ（キノリニウム）塩、ポリピリジン、ポリキノキサリン、ポリフェニルキノキサリン等が挙げられる。これらの中でも、ポリピロール、ポリアニリン、ポリチオフェンが好ましく、ポリピロールがより好ましい。【００９０】
本発明の触媒層は、高い酸素還元能を有し、酸性電解質中において高電位であっても腐蝕しがたい電極触媒を含むため、燃料電池のカソードに設けられる触媒層（カソード用触媒層）として有用である。特に固体高分子型燃料電池が備える膜電極接合体のカソードに設けられる触媒層に好適に用いられる。【００９１】
前記金属酸化物電極触媒を、担体である前記電子伝導性粒子上に分散させる方法としては、気流分散、液中分散等の方法が挙げられる。液中分散は、溶媒中に金属酸化物電極触媒および電子伝導性粒子を分散したものを、触媒層形成工程に使用できるため好ましい。液中分散としては、オリフィス収縮流による方法、回転せん断流による方法または超音波による方法等があげられる。液中分散の際、使用される溶媒は、金属酸化物電極触媒や電子伝導性粒子を浸食することがなく、分散できるものであれば特に制限はないが、揮発性の液体有機溶媒または水等が一般に使用される。【００９２】
また、金属酸化物電極触媒を、前記電子伝導性粒子上に分散させる際、さらに上記電解質と分散剤とを同時に分散させてもよい。【００９３】
触媒層の形成方法としては、特に制限はないが、たとえば、前記金属酸化物電極触媒と電子伝導性粒子と電解質とを含む懸濁液を、後述する電解質膜またはガス拡散層に塗布する方法が挙げられる。前記塗布する方法としては、ディッピング法、スクリーン印刷法、ロールコーティング法、スプレー法などが挙げられる。また、前記電極触媒と電子伝導性粒子と電解質とを含む懸濁液を、塗布法またはろ過法により基材に触媒層を形成した後、転写法で電解質膜に触媒層を形成する方法が挙げられる。【００９４】
［用途］
本発明の膜電極接合体は、カソードとアノードと前記カソードおよび前記アノードの間に配置された電解質膜とを有する膜電極接合体であって、前記カソードが、本発明の触媒層を有することを特徴としている。【００９５】
電解質膜としては、例えば、パーフルオロスルホン酸系を用いた電解質膜または炭化水素系電解質膜などが一般的に用いられるが、高分子微多孔膜に液体電解質を含浸させた膜または多孔質体に高分子電解質を充填させた膜などを用いてもよい。
前記カソードは通常触媒層とガス拡散層から形成されている。【００９６】
ガス拡散層としては、電子伝導性を有し、ガスの拡散性が高く、耐食性の高いものであれば何であっても構わないが、一般的にはカーボンペーパー、カーボンクロスなどの炭素系多孔質材料や、軽量化のためにステンレス、耐食材を被服したアルミニウム箔が用いられる。【００９７】
また本発明の燃料電池は、上記膜電極接合体を備えることを特徴としている。【００９８】
燃料電池の電極反応はいわゆる３相界面（電解質‐電極触媒‐反応ガス）で起こる。燃料電池は、使用される電解質などの違いにより数種類に分類され、溶融炭酸塩型（ＭＣＦＣ）、リン酸型（ＰＡＦＣ）、固体酸化物型（ＳＯＦＣ）、固体高分子型（ＰＥＦＣ）等がある。中でも、本発明の膜電極接合体は、固体高分子型燃料電池に使用することが好ましい。
【実施例】
【００９９】
以下に、本発明を実施例により更に詳細に説明するが、本発明はこれらの実施例に限定されない。【０１００】
〔実施例１〕
（金属酸化物電極触媒の製造）
二酸化ニオブ（ＮｂＯ2）の粉末（（株）高純度化学研究所製、純度９９．９％）５．０ｇをアルミナ製坩堝に入れ、電気炉（株式会社デンケン製  卓上マッフル炉  ＫＤＦ  Ｐ９０）中で、Ｎ2を５０ＮＬ／分の流量で流しながら、下記条件で熱処理した。【０１０１】
昇温速度：２０℃／分
焼成温度：１０００℃
焼成時間：２時間
熱処理後、自然冷却し、ニオブ酸化物を５．３ｇ回収した。さらに、回収したニオブ酸化物を乳鉢で充分に解砕を行い、金属酸化物電極触媒（１）を得た。【０１０２】
（燃料電池用電極の製造）
酸素還元能の測定は、次のように行った。得られた金属酸化物電極触媒（１）０．０９５ｇとカーボン（キャボット社製  ＸＣ−７２）０．００５ｇをイソプロピルアルコール：純水＝２：１の重量比で混合した溶液１０ｇに入れ、超音波で撹拌、懸濁して混合した。この混合物３０μｌをグラッシーカーボン電極（東海カーボン社製、径：５．２ｍｍ）に塗布し、１２０℃で１時間乾燥した。さらに、ナフィオン（デュポン社  ５％ナフィオン溶液（ＤＥ５２１））を１０倍に純水で希釈したもの１０μｌを塗布し、１２０℃で１時間乾燥し、燃料電池用電極（１）を得た。【０１０３】
（酸素還元能の評価）
このようにして作製した燃料電池用電極（１）の触媒能（酸素還元能）を以下の方法で評価した。【０１０４】
まず、作製した燃料電池用電極（１）を、酸素雰囲気および窒素雰囲気で、０．５ｍｏｌ／ｄｍ3の硫酸溶液中、３０℃、５ｍＶ／秒の電位走査速度で分極し、電流−電位曲線を測定した。その際、同濃度の硫酸溶液中での可逆水素電極を参照電極とした。【０１０５】
上記測定結果から、酸素雰囲気での還元電流と窒素雰囲気での還元電流とに０．２μＡ／ｃｍ2以上差が現れ始める電位を酸素還元開始電位とし、両者の差を酸素還元電流とした。【０１０６】
この酸素還元開始電位および酸素還元電流により作製した燃料電池用電極（１）の触媒能（酸素還元能）を評価した。【０１０７】
すなわち、酸素還元開始電位が高いほど、また、酸素還元電流が大きいほど、燃料電池用電極（１）の触媒能（酸素還元能）が高いことを示す。【０１０８】
図１に、上記測定により得られた電流−電位曲線を示す。【０１０９】
実施例１で作製した燃料電池用電極（１）は、酸素還元開始電位が０．９Ｖ（ｖｓ．ＮＨＥ）であり、高い酸素還元能を有することがわかった。【０１１０】
（イオン化ポテンシャル）
理研計器（株）製光電子分光装置ＭＯＤＥＬ  ＡＣ−２を用いて、得られた金属酸化物電極触媒（１）のイオン化ポテンシャルを測定した。得られたイオン化ポテンシャルを表１に示す。詳細な測定方法は以下のとおりである。【０１１１】
測定装置のサンプル台の紫外線照射部分に、スパチュラーにて、得られた金属酸化物電極触媒（１）を敷き詰めて測定した。下記測定条件で、紫外線の励起エネルギーを、４．５から５．７ｅＶへと、低い方から高い方に向かってスキャンした。また、電極触媒によっては、４．５〜５．７ｅＶに光電子放出が始まるしきい値が求まらない場合がある。この場合は、測定範囲を最低３．４ｅＶ〜最大６．２ｅＶの間で変化させてスキャンした。【０１１２】
設定光量：５００ｎＷ
計数時間：１５秒
スキャン間隔：０．１ｅＶ
このとき放出される光電子を計測し、縦軸に規格化光電子収率（Ｙｉｅｌｄ＾ｎ）、横軸に励起エネルギー（ｅＶ）として、グラフを作成した。ここで規格化光電子収率（Ｙｉｅｌｄ＾ｎ）とは、単位光量当たりの光電子収率のｎ乗のことをいう。ｎの値は０．５とした。電子放出が始まるまでの励起エネルギーと電子放出が始まった後の励起エネルギーとを該測定装置で指定した。得られたグラフを図２５に示す。該グラフから、光電子放出が始まるしきい値を算出し、該しきい値をイオン化ポテンシャルとした。得られたイオン化ポテンシャルを表１に示す。【０１１３】
（Ｘ線回折）
理学電機株式会社製  ロータフレックスを用いて、得られた金属酸化物電極触媒（１）のＸ線回折を行った。【０１１４】
図２に、試料のＸＲＤスペクトルを示す。単斜晶の五酸化ニオブ（Ｎｂ2Ｏ5）であることがわかった。【０１１５】
（ＢＥＴ比表面積測定）
島津製作所株式会社製  マイクロメリティクス  ジェミニ２３６０を用いて、原料の二酸化ニオブ（ＮｂＯ2）および得られた五酸化ニオブ（Ｎｂ2Ｏ5）のＢＥＴ比表面積を測定した。【０１１６】
原料の二酸化ニオブ（ＮｂＯ2）のＢＥＴ比表面積は、０．１ｍ2／ｇであり、得られた五酸化ニオブ（Ｎｂ2Ｏ5）のＢＥＴ比表面積は、０．５ｍ2／ｇであった。【０１１７】
得られた五酸化ニオブ（Ｎｂ2Ｏ5）のＢＥＴ比表面積は、原料の二酸化ニオブ（ＮｂＯ2）よりも大きいことがわかった。【０１１８】
〔実施例２〕
（金属酸化物電極触媒の製造）
実施例１において、焼成温度を１０００℃の替わりに８００℃とし、焼成時間を２時間の代わりに１分間とした以外は、同様にし、ニオブ酸化物を５．３ｇ回収した。さらに、回収したニオブ酸化物を乳鉢で充分に解砕を行い、金属酸化物電極触媒（２）を得た。【０１１９】
（燃料電池用電極の製造）
金属酸化物電極触媒（１）に替えて金属酸化物電極触媒（２）を用いた以外は実施例１と同様にして燃料電池用電極（２）を得た。【０１２０】
（酸素還元能の評価）
燃料電池用電極（１）に替えて燃料電池用電極（２）を用いた以外は実施例１と同様にして酸素還元能の評価を行った。【０１２１】
図３に、上記測定により得られた電流−電位曲線を示す。【０１２２】
実施例２で作製した燃料電池用電極（２）は、酸素還元開始電位が０．９Ｖ（ｖｓ．ＮＨＥ）であり、高い酸素還元能を有することがわかった。【０１２３】
（イオン化ポテンシャル）
金属酸化物電極触媒（１）に替えて金属酸化物電極触媒（２）を用いた以外は実施例１と同様にしてイオン化ポテンシャルを測定した。得られたイオン化ポテンシャルを表１に示す。【０１２４】
（Ｘ線回折）
金属酸化物電極触媒（１）に替えて金属酸化物電極触媒（２）を用いた以外は実施例１と同様にしてＸ線回折を行った。【０１２５】
図４に、試料のＸＲＤスペクトルを示す。斜方晶の五酸化ニオブ（Ｎｂ2Ｏ5）であることがわかった。【０１２６】
（ＢＥＴ比表面積測定）
実施例１と同様にして、原料の二酸化ニオブ（ＮｂＯ2）および得られた五酸化ニオブ
（Ｎｂ2Ｏ5）のＢＥＴ比表面積を測定した。【０１２７】
原料の二酸化ニオブ（ＮｂＯ2）のＢＥＴ比表面積は、０．１ｍ2／ｇであり、得られた五酸化ニオブ（Ｎｂ2Ｏ5）のＢＥＴ比表面積は、１．１ｍ2／ｇであった。【０１２８】
得られた五酸化ニオブ（Ｎｂ2Ｏ5）のＢＥＴ比表面積は、原料の二酸化ニオブ（ＮｂＯ2）よりも大きいことがわかった。【０１２９】
〔実施例３〕
（金属酸化物電極触媒の製造）
実施例１において、二酸化ニオブ（ＮｂＯ2）の粉末（高純度化学製、純度９９．９％
）５．０ｇを三酸化二チタン（Ｔｉ2Ｏ3）の粉末（和光純薬製）５．０ｇとした以外は、同様にして、チタン酸化物５．６ｇを回収した。さらに、チタン酸化物を乳鉢で充分に解砕を行い、金属酸化物電極触媒（３）を得た。【０１３０】
（燃料電池用電極の製造）
金属酸化物電極触媒（１）に替えて金属酸化物電極触媒（３）を用いた以外は実施例１と同様にして燃料電池用電極（３）を得た。【０１３１】
（酸素還元能の評価）
燃料電池用電極（１）に替えて燃料電池用電極（３）を用いた以外は実施例１と同様にして酸素還元能の評価を行った。【０１３２】
図５に、上記測定により得られた電流−電位曲線を示す。【０１３３】
実施例３で作製した燃料電池用電極（３）は、酸素還元開始電位が０．８Ｖ（ｖｓ．ＮＨＥ）であり、高い酸素還元能を示すことがわかった。【０１３４】
（イオン化ポテンシャル）
金属酸化物電極触媒（１）に替えて金属酸化物電極触媒（３）を用いた以外は実施例１と同様にしてイオン化ポテンシャルを測定した。得られたイオン化ポテンシャルを表１に示す。【０１３５】
（Ｘ線回折）
金属酸化物電極触媒（１）に替えて金属酸化物電極触媒（３）を用いた以外は実施例１と同様にしてＸ線回折を行った。【０１３６】
図６に、試料のＸＲＤスペクトルを示す。ルチル体の酸化チタン（ＴｉＯ2）であることがわかった。【０１３７】
（ＢＥＴ比表面積測定）
実施例１と同様にして、原料の三酸化二チタン（Ｔｉ2Ｏ3）および得られた酸化チタン（ＴｉＯ2）のＢＥＴ比表面積を測定した。【０１３８】
原料の三酸化二チタン（Ｔｉ2Ｏ3）のＢＥＴ比表面積は、０．２ｍ2／ｇであり、得られた酸化チタン（ＴｉＯ2）のＢＥＴ比表面積は、０．３ｍ2／ｇであった。得られた酸化チタン（ＴｉＯ2）のＢＥＴ比表面積は、原料の三酸化二チタン（Ｔｉ2Ｏ3）よりも大きいことがわかった。【０１３９】
〔実施例４〕
（金属酸化物電極触媒の製造）
実施例１において、焼成温度を１０００℃の替わりに８００℃とした以外は、同様にし、ニオブ酸化物を５．３ｇ回収した。さらに、回収したニオブ酸化物を乳鉢で充分に解砕を行い、金属酸化物電極触媒（４）を得た。【０１４０】
（燃料電池用電極の製造）
金属酸化物電極触媒（１）に替えて金属酸化物電極触媒（４）を用いた以外は実施例１と同様にして燃料電池用電極（４）を得た。【０１４１】
（酸素還元能の評価）
燃料電池用電極（１）に替えて燃料電池用電極（４）を用いた以外は実施例１と同様にして酸素還元能の評価を行った。【０１４２】
図１３に、上記測定により得られた電流−電位曲線を示す。【０１４３】
実施例４で作製した燃料電池用電極（４）は、酸素還元開始電位が０．９Ｖ（ｖｓ．ＮＨＥ）であり、高い酸素還元能を有することがわかった。【０１４４】
（イオン化ポテンシャル）
金属酸化物電極触媒（１）に替えて金属酸化物電極触媒（４）を用いた以外は実施例１と同様にしてイオン化ポテンシャルを測定した。得られたイオン化ポテンシャルを表１に示す。【０１４５】
（Ｘ線回折）
金属酸化物電極触媒（１）に替えて金属酸化物電極触媒（４）を用いた以外は実施例１と同様にしてＸ線回折を行った。【０１４６】
図１４に、試料のＸＲＤスペクトルを示す。単斜晶系と斜方晶系のニオブ酸化物の混合物であることがわかった。【０１４７】
（ＢＥＴ比表面積測定）
実施例１と同様にして、原料の二酸化ニオブ（ＮｂＯ2）および得られた五酸化ニオブ（Ｎｂ2Ｏ5）のＢＥＴ比表面積を測定した。【０１４８】
原料の二酸化ニオブ（ＮｂＯ2）のＢＥＴ比表面積は、０．１ｍ2／ｇであり、得られたニオブ酸化物のＢＥＴ比表面積は、０．６ｍ2／ｇであった。【０１４９】
得られたニオブ酸化物のＢＥＴ比表面積は、原料の二酸化ニオブ（ＮｂＯ2）よりも大きいことがわかった。【０１５０】
〔実施例５〕
（金属酸化物電極触媒の製造）
実施例１において、焼成温度を１０００℃の替わりに６００℃とした以外は、同様にし、ニオブ酸化物を５．３ｇ回収した。さらに、回収したニオブ酸化物を乳鉢で充分に解砕を行い、金属酸化物電極触媒（５）を得た。【０１５１】
（燃料電池用電極の製造）
金属酸化物電極触媒（１）に替えて金属酸化物電極触媒（５）を用いた以外は実施例１と同様にして燃料電池用電極（５）を得た。【０１５２】
（酸素還元能の評価）
燃料電池用電極（１）に替えて燃料電池用電極（５）を用いた以外は実施例１と同様にして酸素還元能の評価を行った。【０１５３】
図１５に、上記測定により得られた電流−電位曲線を示す。【０１５４】
実施例５で作製した燃料電池用電極（５）は、酸素還元開始電位が０．８Ｖ（ｖｓ．ＮＨＥ）であり、高い酸素還元能を有することがわかった。【０１５５】
（イオン化ポテンシャル）
金属酸化物電極触媒（１）に替えて金属酸化物電極触媒（５）を用いた以外は実施例１と同様にしてイオン化ポテンシャルを測定した。得られたイオン化ポテンシャルを表１に示す。【０１５６】
（Ｘ線回折）
金属酸化物電極触媒（１）に替えて金属酸化物電極触媒（５）を用いた以外は実施例１と同様にしてＸ線回折を行った。【０１５７】
図１６に、試料のＸＲＤスペクトルを示す。単斜晶系のニオブ酸化物であることがわかった。【０１５８】
（ＢＥＴ比表面積測定）
実施例１と同様にして、原料の二酸化ニオブ（ＮｂＯ2）および得られたニオブ酸化物のＢＥＴ比表面積を測定した。【０１５９】
原料の二酸化ニオブ（ＮｂＯ2）のＢＥＴ比表面積は、０．１ｍ2／ｇであり、得られたニオブ酸化物のＢＥＴ比表面積は、１．３ｍ2／ｇであった。【０１６０】
得られたニオブ酸化物のＢＥＴ比表面積は、原料の二酸化ニオブ（ＮｂＯ2）よりも大きいことがわかった。【０１６１】
〔比較例１〕
（電極の作製）
実施例１において、金属酸化物電極触媒（１）を五酸化ニオブ（Ｎｂ2Ｏ5）の粉末（高純度化学製、純度９９．９％）とした以外は、同様にして、電極を作製した。【０１６２】
（酸素還元能の評価）
実施例１と同様にして、酸素還元能の評価を行った。【０１６３】
図７に、当該測定により得られた電流−電位曲線を示す。【０１６４】
この作製した電極は、酸素還元開始電位が０．３Ｖ（ｖｓ．ＮＨＥ）であり、低い酸素還元能を示すことがわかった。【０１６５】
（イオン化ポテンシャル）
金属酸化物電極触媒（１）に替えて五酸化ニオブ（Ｎｂ2Ｏ5）の粉末（高純度化学製、純度９９．９％）を用いた以外は実施例１と同様にしてイオン化ポテンシャルを測定した。得られたイオン化ポテンシャルを表１に示す。【０１６６】
（Ｘ線回折）
実施例１と同様にして、五酸化ニオブ（Ｎｂ2Ｏ5）の粉末（高純度化学製、純度９９．９％）のＸ線回折を行った。【０１６７】
図８に、五酸化二ニオブ（Ｎｂ2Ｏ5）の粉末（高純度化学製、純度９９．９％）のＸＲＤスペクトルを示す。【０１６８】
五酸化二ニオブ（Ｎｂ2Ｏ5）の粉末（高純度化学製、純度９９．９％）は、斜方晶であることがわかった。【０１６９】
（ＢＥＴ比表面積測定）
実施例１と同様にして、五酸化ニオブ（Ｎｂ2Ｏ5）の粉末のＢＥＴ比表面積を測定した。【０１７０】
五酸化ニオブ（Ｎｂ2Ｏ5）の粉末のＢＥＴ比表面積は、５．５ｍ2／ｇであった。【０１７１】
〔比較例２〕
（電極の作製）
実施例１において、金属酸化物電極触媒（１）を価数の変化を伴わない製造方法で得られた酸化チタン（ＴｉＯ2）の粉末（昭和電工株式会社製、スーパーチタニアＦ１）とした以外は、同様にして、電極を作製した。【０１７２】
（酸素還元能の評価）
実施例１と同様にして、酸素還元能の評価を行った。【０１７３】
図９に、上記測定により得られた電流−電位曲線を示す。【０１７４】
この作製した電極は、酸素還元開始電位が０．３Ｖ（ｖｓ．ＮＨＥ）であり、低い酸素還元能を示すことがわかった。【０１７５】
（イオン化ポテンシャル）
金属酸化物電極触媒（１）に替えて酸化チタン（ＴｉＯ2）の粉末（昭和電工株式会社製、スーパーチタニアＦ１）を用いた以外は実施例１と同様にしてイオン化ポテンシャルを測定した。得られたイオン化ポテンシャルを表１に示す。【０１７６】
（Ｘ線回折）
実施例１と同様にして、酸化チタン（ＴｉＯ2）の粉末（昭和電工株式会社製、スーパーチタニアＦ１）のＸ線回折を行った。【０１７７】
図１０に、酸化チタン（ＴｉＯ2）の粉末（昭和電工株式会社製、スーパーチタニアＦ１）のＸＲＤスペクトルを示す。【０１７８】
酸化チタン（ＴｉＯ2）の粉末（昭和電工株式会社製、スーパーチタニアＦ１）は、アナターゼ体とルチル体の混合物であることがわかった。【０１７９】
（ＢＥＴ比表面積測定）
実施例１と同様にして、酸化チタン（ＴｉＯ2）の粉末のＢＥＴ比表面積を測定した。【０１８０】
酸化チタン（ＴｉＯ2）の粉末のＢＥＴ比表面積は、２１ｍ2／ｇであった。【０１８１】
〔比較例３〕
（金属酸化物の製造）
実施例１において、二酸化ニオブ（ＮｂＯ2）の粉末（高純度化学製、純度９９．９％
）５．０ｇを五酸化ニオブ（Ｎｂ2Ｏ5）の粉末（高純度化学製、純度９９．９％）５．０ｇとした以外は、同様にして、ニオブ酸化物５．０ｇを回収した。さらに、ニオブ酸化物を乳鉢で解砕した。【０１８２】
（電極の作製）
実施例１において、金属酸化物電極触媒（１）を上記解砕したニオブ酸化物とした以外は同様にして電極を作製した。【０１８３】
（酸素還元能の評価）
実施例１と同様にして、酸素還元能の評価を行った。【０１８４】
図１１に、上記測定により得られた電流−電位曲線を示す。【０１８５】
この作製した電極は、酸素還元開始電位が０．３Ｖ（ｖｓ．ＮＨＥ）であり、低い酸素還元能を示すことがわかった。【０１８６】
（イオン化ポテンシャル）
金属酸化物電極触媒（１）に替えて上記解砕したニオブ酸化物を用いた以外は実施例１と同様にしてイオン化ポテンシャルを測定した。得られたイオン化ポテンシャルを表１に示す。【０１８７】
（Ｘ線回折）
実施例１と同様にして、ニオブ酸化物のＸ線回折を行った。【０１８８】
図１２に、ニオブ酸化物のＸＲＤスペクトルを示す。【０１８９】
ニオブ酸化物は、単斜晶の五酸化ニオブ（Ｎｂ2Ｏ5）であることがわかった。【０１９０】
（ＢＥＴ比表面積測定）
実施例１と同様にして、五酸化ニオブ（Ｎｂ2Ｏ5）の粉末のＢＥＴ比表面積を測定した。【０１９１】
五酸化ニオブ（Ｎｂ2Ｏ5）の粉末のＢＥＴ比表面積は、３．５ｍ2／ｇであった。【０１９２】
〔比較例４〕
（金属酸化物の製造）
実施例１において、二酸化ニオブ（ＮｂＯ2）の粉末（高純度化学製、純度９９．９％）５．０ｇを四塩化チタン（ＴｉＣｌ４）溶液（和光純薬製）５．０ｇとした以外は、同様にして、チタン酸化物１．６ｇを回収した。さらに、チタン酸化物を乳鉢で解砕した。【０１９３】
（電極の作製）
実施例１において、金属酸化物電極触媒（１）を上記解砕したチタン酸化物とした以外は同様にして電極を作製した。【０１９４】
（酸素還元能の評価）
実施例１と同様にして、酸素還元能の評価を行った。【０１９５】
図１７に、上記測定により得られた電流−電位曲線を示す。【０１９６】
この作製した電極は、酸素還元開始電位が０．３Ｖ（ｖｓ．ＮＨＥ）であり、低い酸素還元能を示すことがわかった。【０１９７】
（イオン化ポテンシャル）
金属酸化物電極触媒（１）に替えて上記解砕したチタン酸化物を用いた以外は実施例１と同様にしてイオン化ポテンシャルを測定した。得られたイオン化ポテンシャルを表１に示す。【０１９８】
（Ｘ線回折）
実施例１と同様にして、チタン酸化物のＸ線回折を行った。【０１９９】
図１８に、チタン酸化物のＸＲＤスペクトルを示す。【０２００】
チタン酸化物は、ルチル型の酸化チタンであることがわかった。【０２０１】
（ＢＥＴ比表面積測定）
実施例１と同様にして、チタン酸化物粉末のＢＥＴ比表面積を測定した。【０２０２】
チタン酸化物粉末のＢＥＴ比表面積は、０．４ｍ2／ｇであった。【０２０３】
〔比較例５〕
（金属酸化物の製造）
実施例１において、二酸化ニオブ（ＮｂＯ2）の粉末（高純度化学製、純度９９．９％）５．０ｇを五塩化ニオブ（ＮｂＣｌ５）（和光純薬製）５．０ｇとした以外は、同様にして、ニオブ酸化物２．４ｇを回収した。さらに、ニオブ酸化物を乳鉢で解砕した。【０２０４】
（電極の作製）
実施例１において、金属酸化物電極触媒（１）を上記解砕したニオブ酸化物とした以外は同様にして電極を作製した。【０２０５】
（酸素還元能の評価）
実施例１と同様にして、酸素還元能の評価を行った。【０２０６】
図１９に、上記測定により得られた電流−電位曲線を示す。【０２０７】
この作製した電極は、酸素還元開始電位が０．３Ｖ（ｖｓ．ＮＨＥ）であり、低い酸素還元能を示すことがわかった。【０２０８】
（イオン化ポテンシャル）
金属酸化物電極触媒（１）に替えて上記解砕したニオブ酸化物を用いた以外は実施例１と同様にしてイオン化ポテンシャルを測定した。得られたイオン化ポテンシャルを表１に示す。【０２０９】
（Ｘ線回折）
実施例１と同様にして、ニオブ酸化物のＸ線回折を行った。【０２１０】
図２０に、ニオブ酸化物のＸＲＤスペクトルを示す。【０２１１】
ニオブ酸化物は、単斜晶系のニオブ酸化物であることがわかった。【０２１２】
（ＢＥＴ比表面積測定）
実施例１と同様にして、ニオブ酸化物粉末のＢＥＴ比表面積を測定した。【０２１３】
ニオブ酸化物粉末のＢＥＴ比表面積は、１．９ｍ2／ｇであった。【０２１４】
〔比較例６〕
（金属酸化物の製造）
実施例１において、二酸化ニオブ（ＮｂＯ2）の粉末（高純度化学製、純度９９．９％）５．０ｇを五塩化ニオブ（ＮｂＣｌ５）（和光純薬製）５．０ｇとし、焼成温度を１０００℃の替わりに８００℃とした以外は、同様にして、ニオブ酸化物２．４ｇを回収した。さらに、ニオブ酸化物を乳鉢で解砕した。【０２１５】
（電極の作製）
実施例１において、金属酸化物電極触媒（１）を上記解砕したニオブ酸化物とした以外は同様にして電極を作製した。【０２１６】
（酸素還元能の評価）
実施例１と同様にして、酸素還元能の評価を行った。【０２１７】
図２１に、上記測定により得られた電流−電位曲線を示す。【０２１８】
この作製した電極は、酸素還元開始電位が０．３Ｖ（ｖｓ．ＮＨＥ）であり、低い酸素還元能を示すことがわかった。【０２１９】
（イオン化ポテンシャル）
金属酸化物電極触媒（１）に替えて上記解砕したニオブ酸化物を用いた以外は実施例１と同様にしてイオン化ポテンシャルを測定した。得られたイオン化ポテンシャルを表１に示す。【０２２０】
（Ｘ線回折）
実施例１と同様にして、ニオブ酸化物のＸ線回折を行った。【０２２１】
図２２に、ニオブ酸化物のＸＲＤスペクトルを示す。【０２２２】
ニオブ酸化物は、斜方晶系のニオブ酸化物であることがわかった。【０２２３】
（ＢＥＴ比表面積測定）
実施例１と同様にして、ニオブ酸化物粉末のＢＥＴ比表面積を測定した。【０２２４】
ニオブ酸化物粉末のＢＥＴ比表面積は、２．９ｍ2／ｇであった。【０２２５】
〔比較例７〕
（金属酸化物の製造）
実施例１において、二酸化ニオブ（ＮｂＯ2）の粉末（高純度化学製、純度９９．９％）５．０ｇを五塩化ニオブ（ＮｂＣｌ５）（和光純薬製）５．０ｇとし、焼成温度を１０００℃の替わりに６００℃とした以外は、同様にして、ニオブ酸化物２．４ｇを回収した。さらに、ニオブ酸化物を乳鉢で解砕した。【０２２６】
（電極の作製）
実施例１において、金属酸化物電極触媒（１）を上記解砕したニオブ酸化物とした以外は同様にして電極を作製した。【０２２７】
（酸素還元能の評価）
実施例１と同様にして、酸素還元能の評価を行った。【０２２８】
図２３に、上記測定により得られた電流−電位曲線を示す。【０２２９】
この作製した電極は、酸素還元開始電位が０．３Ｖ（ｖｓ．ＮＨＥ）であり、低い酸素還元能を示すことがわかった。【０２３０】
（イオン化ポテンシャル）
金属酸化物電極触媒（１）に替えて上記解砕したニオブ酸化物を用いた以外は実施例１と同様にしてイオン化ポテンシャルを測定した。得られたイオン化ポテンシャルを表１に示す。【０２３１】
（Ｘ線回折）
実施例１と同様にして、ニオブ酸化物のＸ線回折を行った。【０２３２】
図２４に、ニオブ酸化物のＸＲＤスペクトルを示す。【０２３３】
ニオブ酸化物は、斜方晶系のニオブ酸化物と単斜晶型のニオブ酸化物の混合物であることがわかった。【０２３４】
（ＢＥＴ比表面積測定）
実施例１と同様にして、ニオブ酸化物粉末のＢＥＴ比表面積を測定した。【０２３５】
ニオブ酸化物粉末のＢＥＴ比表面積は、５．１ｍ2／ｇであった。【０２３６】
【表１】
2009017011.tif 000003
【図１】
2009017011.tif 000004
【図２】
2009017011.tif 000005
【図３】
2009017011.tif 000006
【図４】
2009017011.tif 000007
【図５】
2009017011.tif 000008
【図６】
2009017011.tif 000009
【図７】
2009017011.tif 000010
【図８】
2009017011.tif 000011
【図９】
2009017011.tif 000012
【図１０】
2009017011.tif 000013
【図１１】
2009017011.tif 000014
【図１２】
2009017011.tif 000015
【図１３】
2009017011.tif 000016
【図１４】
2009017011.tif 000017
【図１５】
2009017011.tif 000018
【図１６】
2009017011.tif 000019
【図１７】
2009017011.tif 000020
【図１８】
2009017011.tif 000021
【図１９】
2009017011.tif 000022
【図２０】
2009017011.tif 000023
【図２１】
2009017011.tif 000024
【図２２】
2009017011.tif 000025
【図２３】
2009017011.tif 000026
【図２４】
2009017011.tif 000027
【図２５】
2009017011.tif 000028
【手続補正書】
【提出日】平成20年12月18日(2008.12.18)
【手続補正１】
【補正対象書類名】特許請求の範囲
【補正対象項目名】全文
【補正方法】変更
【補正の内容】
【特許請求の範囲】
【請求項１】
金属化合物（Ｘ）を酸素含有雰囲気下で熱処理して得られる金属酸化物（Ｙ）からなる電極触媒であって、
前記金属化合物（Ｘ）の金属の価数が前記金属酸化物（Ｙ）の金属の価数よりも小さく、
該電極触媒のイオン化ポテンシャルが、４．９〜５．５ｅＶの範囲であることを特徴とする金属酸化物電極触媒。
【請求項２】
前記金属酸化物（Ｙ）を構成する金属元素が、ニオブ、チタン、タンタルおよびジルコニウムからなる群より選ばれた一種の金属元素であることを特徴とする請求項１に記載の金属酸化物電極触媒。
【請求項３】
前記金属酸化物（Ｙ）を構成する金属元素が、ニオブまたはチタンであることを特徴とする請求項１に記載の金属酸化物電極触媒。
【請求項４】
前記金属化合物（Ｘ）が、金属酸化物であることを特徴とする請求項１〜３のいずれかに記載の金属酸化物電極触媒。
【請求項５】
前記金属化合物（Ｘ）が二酸化ニオブ（ＮｂＯ２）であり、前記金属酸化物（Ｙ）が五酸化ニオブ（Ｎｂ２Ｏ５）であることを特徴とする請求項１〜４のいずれかに記載の金属酸化物電極触媒。
【請求項６】
前記金属酸化物（Ｙ）が斜方晶、単斜晶または立方晶の五酸化ニオブ（Ｎｂ２Ｏ５）であることを特徴とする請求項１〜５のいずれかに記載の金属酸化物電極触媒。
【請求項７】
前記金属化合物（Ｘ）が三酸化二チタン（Ｔｉ２Ｏ３）であり、前記金属酸化物（Ｙ）が酸化チタン（ＴｉＯ２）であることを特徴とする請求項１〜４のいずれかに記載の金属酸化物電極触媒。
【請求項８】
前記金属酸化物（Ｙ）がルチル型の酸化チタン（ＴｉＯ２）であることを特徴とする請求項１、２、３、４または７に記載の金属酸化物電極触媒。
【請求項９】
粉末であることを特徴とする請求項１〜８のいずれかに記載の金属酸化物電極触媒。
【請求項１０】
ＢＥＴ比表面積が、０．１〜１００ｍ２／ｇの範囲であることを特徴とする請求項１〜９のいずれかに記載の金属酸化物電極触媒。
【請求項１１】
ＢＥＴ比表面積が、金属化合物（Ｘ）の粉末のＢＥＴ比表面積よりも大きいことを特徴とする請求項１〜１０のいずれかに記載の金属酸化物電極触媒。
【請求項１２】
（削除）
【請求項１３】
請求項１〜１１のいずれかに記載の金属酸化物電極触媒を含むことを特徴とする触媒層。
【請求項１４】
さらに電子伝導性粒子を含むことを特徴とする請求項１３に記載の触媒層。
【請求項１５】
カソードとアノードと前記カソードおよび前記アノードの間に配置された電解質膜とを有する膜電極接合体であって、前記カソードが請求項１３または１４に記載の触媒層を有することを特徴とする膜電極接合体。
【請求項１６】
請求項１５に記載の膜電極接合体を備えることを特徴とする燃料電池。
【請求項１７】
固体高分子型燃料電池であることを特徴とする請求項１６に記載の燃料電池。
【請求項１８】
金属化合物（Ｘ）を酸素含有雰囲気下で熱処理して金属酸化物（Ｙ）を得る工程を含むことを特徴とする請求項１〜１１のいずれかに記載の金属酸化物電極触媒の製造方法。
【請求項１９】
前記熱処理の温度が４００〜１２００℃の範囲であることを特徴とする請求項１８に記載の金属酸化物電極触媒の製造方法。
【請求項２０】
前記金属酸化物（Ｙ）を解砕する工程をさらに含むことを特徴とする請求項１８または１９に記載の金属酸化物電極触媒の製造方法。
【国際調査報告】
2009017011.tif 000029
2009017011.tif 000030
2009017011.tif 000031
2009017011.tif 000032
2009017011.tif 000033
2009017011.tif 000034
2009017011.tif 000035